(57)【要約】【課題】高い屈折率と低い分散性のある精密モールドプレス用光学ガラス、当該光学ガラスから構成されるガラスプリフォーム、光学部品、及び光学機器を提供する。【解決手段】本発明の精密モールドプレス用光学ガラスは、その重量パーセントの構成にはＳｉＯ２を１〜１０％、Ｂ２Ｏ３を１０〜２５％、Ｌａ２Ｏ３を１５〜３５％、Ｇｄ２Ｏ３を１０〜３５％、ＺｎＯを１〜２０％を含み、さらに、ＬａＦ３、ＧｄＦ３およびＹＦ３の中の少なくとも１種を含有する。その屈折率は１．７５〜１．８２で、アッベ数は４５〜５２である。【選択図】なし【特許請求の範囲】
【請求項１】
屈折率は１．７５〜１．８２で、
アッベ数は４５〜５２で、
必須成分として、重量パーセントで、ＳｉＯ２を１〜１０％、Ｂ２Ｏ３を１０〜２５％、Ｌａ２Ｏ３を１５〜３５％、Ｇｄ２Ｏ３を１０〜３５％、ＺｎＯを１〜２０％含有し、
さらに、ＬａＦ３、ＧｄＦ３およびＹＦ３からなる群の中の少なくとも１種を含有する
ことを特徴とする光学ガラス。
【請求項２】
請求項１に記載した光学ガラスであって、
成分の構成として、重量パーセントで、ＳｉＯ２を１〜１０％、Ｂ２Ｏ３を１０〜２５％、Ｌａ２Ｏ３を１５〜３５％、Ｇｄ２Ｏ３を１０〜３５％、ＬａＦ３を０〜１５％、ＧｄＦ３を０〜１２％、ＹＦ３を１〜１０％、Ｔａ２Ｏ５を０〜１０％、ＺｎＯを１〜２０％、ＺｒＯ２を０〜１０％、Ｌｉ２Ｏを０〜５％、Ｓｂ２Ｏ３を０〜１％含有した
ことを特徴とする光学ガラス。
【請求項３】
成分の構成として、重量パーセントで、ＳｉＯ２を１〜１０％、Ｂ２Ｏ３を１０〜２５％、Ｌａ２Ｏ３を１５〜３５％、Ｇｄ２Ｏ３を１０〜３５％、ＬａＦ３を０〜１５％、ＧｄＦ３を０〜１２％、ＹＦ３を１〜１０％、Ｔａ２Ｏ５を０〜１０％、ＺｎＯを１〜２０％、ＺｒＯ２を０〜１０％、Ｌｉ２Ｏを０〜５％、Ｓｂ２Ｏ３を０〜１％含有した
ことを特徴とする光学ガラス。
【請求項４】
請求項１〜３のいずれか１項に記載の光学ガラスであって、
重量パーセントで、ＳｉＯ２は４〜１０％である
ことを特徴とする光学ガラス。
【請求項５】
請求項１〜３のいずれか１項に記載の光学ガラスであって、
重量パーセントで、Ｌａ２Ｏ３は２０〜３０％、Ｇｄ２Ｏ３は１５〜３０％である
ことを特徴とする光学ガラス。
【請求項６】
請求項１〜３のいずれか１項に記載の光学ガラスであって、
重量パーセントで、Ｂ２Ｏ３は１２〜２２％である
ことを特徴とする光学ガラス。
【請求項７】
請求項１〜３のいずれか１項に記載の光学ガラスであって、
重量パーセントで、Ｔａ２Ｏ５を１〜５％、ＺｒＯ２を１〜５％含有する
ことを特徴とする光学ガラス。
【請求項８】
請求項１〜３のいずれか１項に記載の光学ガラスであって、
重量パーセントで、ＬａＦ３を５〜１３％含有する
ことを特徴とする光学ガラス。
【請求項９】
請求項１〜３のいずれか１項に記載の光学ガラスであって、
重量パーセントで、（ＬａＦ３＋ＧｄＦ３＋ＹＦ３）は５〜２７％である
ことを特徴とする光学ガラス。
【請求項１０】
請求項１〜３のいずれか１項に記載の光学ガラスであって、
重量パーセントで、ＹＦ３を３〜８％含有する
ことを特徴とする光学ガラス。
【請求項１１】
請求項１〜３のいずれか１項に記載の光学ガラスであって、
重量パーセントで、ＺｎＯは３〜１２％である
ことを特徴とする光学ガラス。
【請求項１２】
請求項１〜３のいずれか１項に記載の光学ガラスであって、
重量パーセントで、Ｌｉ２Ｏを０．５〜３％含有する
ことを特徴とする光学ガラス。
【請求項１３】
請求項１〜３のいずれか１項に記載の光学ガラスであって、
Ｌｉ２ＯおよびＺｎＯの少なくとも一方と、Ｆ−を含む成分と、が含有されており、
（Ｌｉ２Ｏ＋ＺｎＯ）／Ｆ−が０．５〜４であること
を特徴とする光学ガラス。
【請求項１４】
請求項１〜１３のいずれか１項に記載の光学ガラスであって、
ガラスの転移温度が５９０℃以下である
ことを特徴とする光学ガラス。
【請求項１５】
請求項１〜１４のいずれか１項に記載の光学ガラスを用いたことを特徴とするガラスプリフォーム。
【請求項１６】
請求項１〜１４のいずれか１項に記載の光学ガラスを用いたことを特徴とする光学部品。
【請求項１７】
請求項１〜１４のいずれか１項に記載の光学ガラスを用いたことを特徴とする光学機器。
【発明の詳細な説明】
【技術分野】
【０００１】
本発明は、光学ガラス、当該光学ガラスを用いたガラスプリフォーム、光学部品、及び光学機器に関する。
【背景技術】
【０００２】
ここ数年来、各種のオプトエレクトロニクス機器が日増しに小型化、高性能と多機能化が追求されていることに従い、光学系で使用するレンズなどの光学部品も小型化・軽量化が要求されている。非球面光学素子によって球面収差を除去すれば光学部品の数量を削減できるので、光学設計で、非球面光学素子を利用することは既に主流になっている。
【０００３】
非球面成型においてよく利用する方法は、精密モールドプレス成型である。精密モールドプレス成型では、製品の形が予め形成された高精密鋳型を使用し、一定の温度と圧力の下でガラスプリフォームを成型することにより、所望の光学機能面を持つ最終的な形状のガラス製品を得る。
【先行技術文献】
【特許文献】
【０００４】
【特許文献１】特開２００２−１２８５３９号公報
【発明の概要】
【発明が解決しようとする課題】
【０００５】
精密モールドプレス成型技術を利用して製造される非球面レンズは、通常再び研磨し光沢加工を行う必要はないため、コスト削減と生産性向上に効果がある。
しかし、精密モールドプレス成型を行うに際して、高精密のモールド表面をガラスの成型品に転写するために、高温の下でガラスプリフォームを加圧し成型しなければならない。成型鋳型は高温の中に暴露され、しかも高い圧力が与えられるため、たとえ保護雰囲気の中であったとしても、鋳型の表面は依然として酸化しやすい。
【０００６】
精密モールドプレス成型の過程で高価で高精度の鋳型を頻繁に替えるとなると、低コストと高生産効率の目的を実現できなくなる。鋳型の実用寿命を延長し、高温環境による成型鋳型の損傷を軽減するため、できる限りモールドプレスを行う際の温度を低下させなければならない。そのため、できるだけ低い転移温度（Ｔｇ）を持つ光学ガラスを開発することは、光学材料の開発者らの目標になった。
【０００７】
以上要するに、光学ガラス業界で、光学設計の有効性の観点から見ると、高い屈折率、低い分散性、低い転移温度を持つ、精密モールドプレス成型に適した光学ガラスが大変必要になる。
【０００８】
特許文献１（特開２００２−１２８５３９号公報）に高い屈折率と低い分散性がある光学ガラスは公開されているが、当該ガラスにはＺｎＯもしくはＦ−など効果的にガラス化の転移温度を低下させる成分が含有されていない。また、それらの成分の含有量が少量であるため、当該ガラスのガラス化の転移温度（Ｔｇ）は高く、モールドプレス成型に適しない。
【０００９】
本発明は、高い屈折率と低い分散性を有する精密モールドプレス用光学ガラス、当該光学ガラスから構成されるガラスプリフォーム、光学部品、及び光学機器を提供することを課題としている。
【課題を解決するための手段】
【００１０】
本発明の光学ガラスは、
屈折率は１．７５〜１．８２で、
アッベ数は４５〜５２で、
必須成分として、重量パーセントで、ＳｉＯ２を１〜１０％、Ｂ２Ｏ３を１０〜２５％、Ｌａ２Ｏ３を１５〜３５％、Ｇｄ２Ｏ３を１０〜３５％、ＺｎＯを１〜２０％含有し、
さらに、ＬａＦ３、ＧｄＦ３およびＹＦ３からなる群の中の少なくとも１種を含有する
ことを特徴とする。
【００１１】
上述の光学ガラスは、
成分の構成として、重量パーセントで、ＳｉＯ２を１〜１０％、Ｂ２Ｏ３を１０〜２５％、Ｌａ２Ｏ３を１５〜３５％、Ｇｄ２Ｏ３を１０〜３５％、ＬａＦ３を０〜１５％、ＧｄＦ３を０〜１２％、ＹＦ３を１〜１０％、Ｔａ２Ｏ５を０〜１０％、ＺｎＯを１〜２０％、ＺｒＯ２を０〜１０％、Ｌｉ２Ｏを０〜５％、Ｓｂ２Ｏ３を０〜１％含有した
ことを特徴としてもよい。
【００１２】
本発明の光学ガラスは、
成分の構成として、重量パーセントで、ＳｉＯ２を１〜１０％、Ｂ２Ｏ３を１０〜２５％、Ｌａ２Ｏ３を１５〜３５％、Ｇｄ２Ｏ３を１０〜３５％、ＬａＦ３を０〜１５％、ＧｄＦ３を０〜１２％、ＹＦ３を１〜１０％、Ｔａ２Ｏ５を０〜１０％、ＺｎＯを１〜２０％、ＺｒＯ２を０〜１０％、Ｌｉ２Ｏを０〜５％、Ｓｂ２Ｏ３を０〜１％含有した
ことを特徴とする。
【００１３】
さらに、上述の光学ガラスは、
重量パーセントで、ＳｉＯ２は４〜１０％である
ことを特徴としてもよい。
また、上述の光学ガラスは、
重量パーセントで、Ｌａ２Ｏ３は２０〜３０％、Ｇｄ２Ｏ３は１５〜３０％である
ことを特徴としてもよい。
【００１４】
さらに、上述の光学ガラスは、
重量パーセントで、Ｂ２Ｏ３は１２〜２２％である
ことを特徴としてもよい。
また、上述の精密モールドプレス用光学ガラスは、
重量パーセントで、Ｔａ２Ｏ５を１〜５％、ＺｒＯ２を１〜５％含有する
ことを特徴としてもよい。
【００１５】
さらに、上述の光学ガラスは、
重量パーセントで、ＬａＦ３を５〜１３％含有する
ことを特徴としてもよい。
また、上述の光学ガラスは、
重量パーセントで、（ＬａＦ３＋ＧｄＦ３＋ＹＦ３）は５〜２７％である
ことを特徴としてもよい。
【００１６】
さらに、上述の光学ガラスは、
重量パーセントで、ＹＦ３を３〜８％含有する
ことを特徴としてもよい。
また、上述の光学ガラスは、
重量パーセントで、ＺｎＯは３〜１２％である
ことを特徴としてもよい。
【００１７】
さらに、上述の光学ガラスは、
重量パーセントで、Ｌｉ２Ｏを０．５〜３％含有する
ことを特徴としてもよい。
また、上述の光学ガラスは、
Ｌｉ２ＯおよびＺｎＯの少なくとも一方と、Ｆ−を含む成分と、が含有されており、
（Ｌｉ２Ｏ＋ＺｎＯ）／Ｆ−が０．５〜４であること
を特徴としてもよい。
さらにまた、上述の光学ガラスは、
ガラスの転移温度が５９０℃以下である
ことを特徴としてもよい。
【００１８】
本発明のガラスプリフォームは、
上述の光学ガラスを用いたことを特徴とする。
また、本発明の光学部品は、
上述の光学ガラスを用いたことを特徴とする。
さらにまた、本発明の光学機器は、
上述の光学ガラスを用いたことを特徴とする。
【発明の効果】
【００１９】
本発明の有利な効果は下記の通りである。
希土類元素と結合する形でＦ−を導入することにより、本発明が要求する低い分散性に達すると同時に、ガラスの均一性と一貫性を向上させる効果がある。合理的にＬｉ２Ｏ、ＺｎＯおよびＦ−の組合せの割合を設計することで効果的に本発明のガラスの安定性と、ガラスの品質のレベルを向上させ、本発明のガラスの転移温度を低下させ、モールドプレス成型に役立つ効果がある。本発明は合理的な成分を設計することで屈折率が１．７５〜１．８２、アッベ数が４５〜５２、ガラスの転移温度が５９０℃以下、密度が５．２以下且つ化学安定性ＤＷが１級に達する精密モールドプレス用光学ガラスを得ることができる。
【発明を実施するための形態】
【００２０】
以下本発明の光学ガラスのそれぞれの成分を説明するが、別に説明がない限り、それぞれの成分含有量の比率は重量パーセントで表示する。
【００２１】
ＳｉＯ２は、ガラスを形成する網目形成体酸化物で、一定量のＳｉＯ２を加入することでガラスの高温粘度を増大し、ガラスの耐失透性を向上させる効果がある。ＳｉＯ２は、本発明の光学ガラスの必須成分である。その含有量が１％より低いと、効果は十分ではないが、その含有量が１０％より高いと、ガラスの溶融性は悪化し、泡は取り除きにくい。そのため、ＳｉＯ２の含有量を１〜１０％に限定する。より好ましい含有量は４〜１０％、最適な含有量は６〜９％である。
【００２２】
Ｂ２Ｏ３も、ガラスを形成する網目形成体酸化物で、特に高い屈折率と低い分散性を持つランタン系光学ガラスの中で、Ｂ２Ｏ３は、安定したガラスを得るための主な成分である。Ｂ２Ｏ３は、本発明の光学ガラスの必須成分である。Ｂ２Ｏ３含有量が１０％より低いと、性質が安定的なガラスを得にくく、耐失透性が理想的ではない。しかし、Ｂ２Ｏ３含有量が２５％より高いと、ガラスの屈折率が設計目標に達することができない上、ガラスの化学安定性も降下する。そのため、Ｂ２Ｏ３の含有量を１０〜２５％に限定する。より好ましい含有量は１２〜２２％、最適な含有量は１５〜２０％である。
【００２３】
Ｌａ２Ｏ３は、高い屈折率と低い分散性を持つ光学ガラスの主な成分で、ガラスの屈折率を増大するが、明らかにガラスの分散性を高めない。Ｌａ２Ｏ３は、本発明の光学ガラスの必須成分である。本発明の構成において、Ｂ２Ｏ３とＬａ２Ｏ３とが共に存在することにより、有効にガラスの耐失透性と、ガラスの化学安定性を向上させることができる。Ｌａ２Ｏ３の含有量が１５％より低いと、以上の効果はないが、その含有量が３５％を上回ると、ガラスの結晶性能は悪化する。そのため、その含有量を１５〜３５％に限定する。より好ましい含有量は２０〜３０％、最適な含有量は２０〜２８％である。
【００２４】
Ｇｄ２Ｏ３は、ガラスの屈折率を増大するが、明らかにガラスの分散性を高めない。ガラスの耐失透性と、ガラスの化学安定性を向上させる効果がある。Ｇｄ２Ｏ３は、本発明の光学ガラスの必須成分である。一定量のＧｄ２Ｏ３とＬａ２Ｏ３を混合して溶かすことで、ガラスの耐失透性を向上させる効果がある。Ｇｄ２Ｏ３含有量が１０％より低いと、その効果は明らかではないが、含有量が３５％を上回ると、かえってガラスの耐失透性を悪化する。このため、Ｇｄ２Ｏ３の含有量を１０〜３５％に限定する。より好ましい含有量は１５〜３０％、最適な含有量は２０〜２７％である。
【００２５】
Ｆ−は、ＬａＦ３、ＧｄＦ３、ＹＦ３などの希土類フッ化物の形で取り入れられる。Ｆ−は、本発明の光学ガラスの必須成分であり、ＬａＦ３、ＧｄＦ３およびＹＦ３のうちの少なくとも一つが本発明の光学ガラスに含まれる。ＬａＦ３とＧｄＦ３とは有効にガラスの光学定数を調節することができるが、その含有量が高すぎると製造が難しくなり、耐失透性が減少する。このため、ＬａＦ３の好ましい含有量は０〜１５％、ＧｄＦ３の好ましい含有量は０〜１２％である。ＹＦ３はガラスの中で効果的にガラスの光学定数を調節することができ、ＬａＦ３、ＧｄＦ３に比べて、ＹＦ３はコストが低い。しかも本発明が必要とするＦ−を最も安定的に取り入れることができるという利点がある。しかし、その含有量が低すぎると上述の効果はなく、含有量が高すぎるとガラスの耐失透性に悪い影響を与える。そのため、ＹＦ３含有量の範囲は１〜１０％で、好ましい範囲は３〜８％である。その上、本発明者らは多数の実験を通じて、ＬａＦ３＋ＧｄＦ３＋ＹＦ３の合計含有量が５〜２７％であると、有利な効果は更に明らかで、より好ましい合計含有量の範囲は７〜２４％、最適な合計含有量は８〜１５％であることを発見した。
【００２６】
本発明において、好ましいＦ−含有量の範囲は２〜７％である。Ｆ−含有量が２％より低いと、低い分散性には達しにくい。その含有量が７％より高いと、ガラス成形の難度は増大し、成型されたガラスの塊にストライプが生じやすいうえ、ガラスの均一性と一貫性に悪い影響を与える。なお、Ｆ−含有量は、Ｆ−を含むフッ化物の重量に、原子量から計算された、フッ化物の質量に占めるＦ−の質量の割合を乗じることにより計算される。
【００２７】
ＺｒＯ２は、ガラスの粘着度、硬度および化学安定性を向上させ、さらに、ガラスの熱膨張係数を低減することに効果がある。ＺｒＯ２は、本発明の光学ガラスの任意成分である。ＺｒＯ２の含有量が１０％を上回ると、ガラスが溶けにくく、失透しやすい上、ガラスの化学安定性は悪化する。そのため、ＺｒＯ２の好ましい含有量は０〜１０％、より好ましい含有量は１〜５％である。
【００２８】
Ｔａ２Ｏ５は、光学ガラスの高い屈折率と低い分散性の特性を与える成分で、効果的にガラスの安定性を向上させることができる。Ｔａ２Ｏ５は、本発明の光学ガラスの任意成分である。Ｔａ２Ｏ５の含有量が高くなると、ガラスのコストは増加する。そのため、Ｔａ２Ｏ５の好ましい含有量は０〜１０％、より好ましい含有量は１〜５％である。
【００２９】
ＺｎＯは、ガラスの転移温度を低下させる効果がある。ＺｎＯは、本発明の光学ガラスの必須成分である。本発明者らは、本発明の構成において、適量にＺｎＯを取り入れることにより、ガラスの耐失透性を向上させること、高い屈折率と低い分散性の成分Ｌａ２Ｏ３、Ｇｄ２Ｏ３の取り入れ量を増加すること、そのうえ必要な光学定数に達しつつガラスの溶融温度を低下させることができる優れた効果がある。しかし、その含有量が１％以下だと、発明の効果はないが、もしその含有量が２０％を上回るならば、ガラスの耐失透性と化学安定性は悪化する。そのため、ＺｎＯの好ましい含有量は１〜２０％、より好ましい含有量は３〜１２％であることを、発明者は見出した。
【００３０】
ＲＯ成分は、効果的にガラスの光学定数を調整することができる。ＲＯ成分は、本発明の光学ガラスの任意成分である。その中、ＲＯ成分は、ＢａＯ、ＣａＯとＳｒＯの中の１種あるいは多種である。そのため、ＲＯの好ましい含有量を８％以下に限定し、より好ましい含有量は５％で、最適なのはＲ０を含有しないものである。
【００３１】
Ｌｉ２Ｏは、効果的にガラスの転移温度とガラス製造時の溶解温度を低下させることができると同時に、ガラスの密度を低下させる有利な効果がある。Ｌｉ２Ｏ成分は、本発明の光学ガラスの任意成分である。しかし、その含有量が０．３％以下であると、効果は明らかではない。一方、含有量が高すぎるとガラスの耐失透性を悪化させ、光学定数は目標に達しにくい。そのため、Ｌｉ２Ｏの好ましい含有量は０〜５％、より好ましい含有量は０．５〜３％である。
【００３２】
本発明者らは積極的な研究を通じて、Ｌｉ２０、ＺｎＯおよびＦ−のよりよい組み合わせにより、
高い屈折率と低い分散性という目標光学定数に達すること、
効果的にガラスの転移温度を低下させることができるだけではなく、大いにガラスの化学安定性を改善すること、
ガラスの溶解温度を低下させること、さらに、
効果的にＦ−の揮発を削減させることができ、それによって高い品質のガラス材料を得られること
を見出した。
（Ｌｉ２０＋ＺｎＯ）／Ｆ−の値は０．５〜４であると上述の発明効果を得ることができる。より好ましい比率は１．５〜３、最適な比率は１．８〜２．５である。
【００３３】
必要に応じ、ガラス溶解の際にガラスの清澄剤としてＳｂ２Ｏ３を加えることができる。その含有量は、普通は０〜１％で、含有量が高すぎると極めて大きく白金の器皿を損傷する。
【００３４】
以下本発明の精密モールドプレス用光学ガラスの性能を説明する。
その中、屈折率（ｎｄ）の値は、（−２℃／ｈ）〜（−６℃／ｈ）でアニールした値で、屈折率とアッベ数は「ＧＢ／Ｔ  ７９６２．１―１９８７  無色光学ガラステスト法  屈折率と分散係数」によってテストされる。
【００３５】
転移温度（Ｔｇ）は、「ＧＢ／Ｔ  ７９６２．１６−１９８７無色光学ガラステスト法  線膨張係数、転移温度と緩み温度」によってテストする。すなわち、一定の温度範囲内に、温度は１℃上昇するごとに、テストされる見本の膨張カーブの上に、低温区域と高温区域の直線部分を延長し交差させ、その交点が対応する温度は転移温度である。
【００３６】
密度は「ＧＢ／Ｔ  ７９６２．２０−１９８７無色光学ガラステスト法  密度のテスト法」によってテストする。
耐水効果安定性ＤＷ（粉末法）は、ＧＢ／Ｔ  １７１２９のテスト法に基づいて、下記の計算式によって計算する。
ＤＷ＝（Ｂ−Ｃ）／（Ｂ−Ａ）＊１００
計算式の中で、
ＤＷは、ガラスの浸出パーセント（％）
Ｂは、フィルタとテスト・サンプルの質量（ｇ）
Ｃは、フィルタと浸食後のテスト・サンプルの質量（ｇ）
Ａは、フィルタの質量（ｇ）
である。
【００３７】
計算で得た浸出パーセントによって、光学ガラスの耐水効果安定性ＤＷを、下表のように、６種類に分ける。
【００３８】
【表１】
2014043390.tif 000002
【００３９】
光学ガラスの短波透過スペクトル特性は着色度（λ８０／λ５）で表示する。サンプルの厚さは１０ｍｍ±０．１ｍｍである。λ８０とはガラスの透過率が８０％に達する際の波長で、λ５とはガラスの透過率が５％に達する際の波長である。そして、波長は１０ｎｍを単位に表示する。
【実施例】
【００４０】
以下本発明の精密モールドプレス用光学ガラスの実施例を説明する。注意する必要があるのは、これらの実施例は本発明の保護範囲を制限していない。
【００４１】
表２〜表４の中で示す光学ガラス（実施例１〜３０）は、表２〜表４に示した各実施例の比率によって重量を量って、光学ガラス用の一般的な原料、例えば酸化物、水酸化物、炭酸塩、硝酸塩およびフッ化物を混合して製造されたガラスである。これらの原料は、混合されてから、白金坩堝に入れられて、１１００−１３００℃の温度内で２−５時間溶解されて、清澄と均質化のための攪拌を行った後で、溶けたものを鋳型の内で成型され、そしてアニールされる。
【００４２】
本発明の実施例（１〜３０）の構成と屈折率（ｎｄ）、アッベ数（ｖｄ）、ガラスの転移温度（Ｔｇ）、密度（ρ）、耐水効果安定性（ＤＷ）および着色度（λ８０／λ５）の結果を表２〜表４の中で表示している。これら表の中で、それぞれ成分の構成は、重量パーセントで表示する。空白は０（ゼロ）％を意味する。
【００４３】
【表２】
2014043390.tif 000003
【００４４】
【表３】
2014043390.tif 000004
【００４５】
【表４】
2014043390.tif 000005
【００４６】
上述の実施例から見ると、本発明の実施例が提供する光学ガラスの屈折率は１．７５〜１．８２、アッベ数は４５〜５２、Ｔｇは５９０℃以下、密度は５．２以下で、化学安定性ＤＷは１級まで達し、精密モールドプレスに適用できることが分かった。